본 발명은, 제거가 곤란한 부생물을 발생시키지 않으며, 또한 성형체의 배색에 악영향을 주는 착색을 띠지 않은 (폴리)피로인산 피페라진 분립체 및 상기 (폴리)피로인산 피페라진 분립체를 효율적이며 고수율로 제조하는 방법을 제공하는 것을 목적으로 한다. 본 발명은, 2인산 피페라진을 탈수 축합시켜 (폴리)피로인산 피페라진으로 만드는 공정을 포함하고, 상기 공정을, 불활성 가스 분위기 하에서 행함으로써, W값이 80 내지 100인 백색도와, YI값이 0 내지 5인 황색도를 갖는 (폴리)피로인산 피페라진 분립체를 제공하는 방법에 관한 것이다.
The present disclosure provides powdery (poly)piperazine pyrophosphate that is not accompanied by difficult-to-remove byproducts and is not tinged with a color that would adversely affect the coloring of the molded article. The present disclosure also provides a method of producing such powdery (poly)piperazine pyrophosphate in an efficient manner and with a high yield. The present disclosure relates to a method for providing powdery (poly)piperazine pyrophosphate, which includes the step of dehydration condensation of piperazine diphosphate to prepare (poly)piperazine pyrophosphate. The step is performed under an inert gas atmosphere, and thereby powdery (poly)piperazine pyrophosphate having a whiteness of 80 to 100 as a W value, and a yellowness of 0 to 5 as a YI value is produced.